(57)【特許請求の範囲】
【請求項１】
導電糸と非導電糸を含む導電性経編物であって、テープ状の形状を有し、巾が５〜１００ｍｍの範囲内であり、１０／ｍ（ｍ＋１）」もしくは「０１／（ｍ＋１）ｍ」の地組織、および「００／ｎｎ」の挿入組織を有し、前記地組織は前記非導電糸で構成され、一方、前記挿入組織は前記導電糸で構成され、前記地組織においてウエール数が４０本／２．５４ｃｍ未満であり、経方向の伸び率が１０〜５０％の範囲内であることを特徴とする導電性経編物。
ただしｍは１以上の整数であり、ｎは２以上の整数である。
【請求項２】
前記導電糸が、金属メッキされたアラミド繊維もしくはその樹脂被覆体、または銅線もしくはその樹脂被覆体を含む、請求項１に記載の導電性経編物。
【請求項３】
前記非導電糸がアラミド繊維またはポリエステル繊維を含む、請求項１または請求項２に記載の導電性経編物。
【請求項４】
「１２／１０」もしくは「０１／２１」の耳組織を有し、該耳組織は非導電糸で構成される、請求項１〜３のいずれかに記載の導電性経編物。
【請求項５】
導電性経編物がウエアラブルセンサー用である、請求項１〜４のいずれかに記載の導電性経編物。
【請求項６】
請求項１〜５のいずれかに記載の導電性経編物を人体に沿って配置する、導電性経編物の使用。
【発明の詳細な説明】
【技術分野】
【０００１】
本発明は、導電糸と非導電糸を含み、伸縮しても電気抵抗値が変化しにくい導電性経編物およびその使用に関する。
【背景技術】
【０００２】
近年、人体に装着し、さまざまなバイタルデータ（体温、湿度、心拍、脈拍等）を採取できるウエアラブルセンサーが提案されている。また通電により発熱、通風、冷却、振動するデバイスを組み込んだ機能ウエアが提案されている（例えば、特許文献１、特許文献２参照）。
しかしながらこういったウエアラブルデバイスを開発する上で障害となるのが、人体の動きを妨げない伸縮性の付与であり、従来さまざまな方法が提案されているが、まだ満足とはいえなかった。
【先行技術文献】
【特許文献】
【０００３】
【特許文献１】特開２０１２−１９７５２１号公報
【特許文献２】特開２０００−３１４００２号公報
【発明の概要】
【発明が解決しようとする課題】
【０００４】
本発明は上記の背景に鑑みなされたものであり、その目的は、導電糸と非導電糸を含み、伸縮しても電気抵抗値が変化しにくい導電性経編物およびその使用を提供することにある。
【課題を解決するための手段】
【０００５】
本発明者は上記課題を達成するため鋭意検討した結果、導電糸と非導電糸を含む導電性経編物をテープ状の形状にすることにより、使用の際に伸縮しても電気抵抗値が変化しにくくなることを見出し、さらに鋭意検討を重ねることにより本発明を完成するに至った。
【０００６】
かくして、本発明によれば「導電糸と非導電糸を含む導電性経編物であって、テープ状の形状を有し、巾が５〜１００ｍｍの範囲内であり、１０／ｍ（ｍ＋１）」もしくは「０１／（ｍ＋１）ｍ」の地組織、および「００／ｎｎ」の挿入組織を有し、前記地組織は前記非導電糸で構成され、一方、前記挿入組織は前記導電糸で構成され、前記地組織においてウエール数が４０本／２．５４ｃｍ未満であり、経方向の伸び率が１０〜５０％の範囲内であることを特徴とする導電性経編物。」が提供される。
その際、ただしｍは１以上の整数であり、ｎは２以上の整数である。また、前記導電糸が、金属メッキされたアラミド繊維もしくその樹脂被覆体、または銅線もしくはその樹脂被覆体を含むことが好ましい。また、前記非導電糸がアラミド繊維またはポリエステル繊維を含むことが好ましい。また。「１２／１０」もしくは「０１／２１」の耳組織を有し、該耳組織は非導電糸で構成されることが好ましい。また、導電性経編物がウエアラブルセンサー用であることが好ましい。
また、本発明によれば、前記の導電性経編物を人体に沿って配置する、導電性経編物の
使用が提供される。
【発明の効果】
【０００７】
本発明によれば、導電糸と非導電糸を含み、伸縮しても電気抵抗値が変化しにくい導電性編物およびその使用が得られる。
【図面の簡単な説明】
【０００８】
【図１】編組織図の一例である。
【図２】編組織図の一例である。
【図３】編組織図の一例である。
【図４】編組織図の一例である。
【図５】編組織図の一例である。
【発明を実施するための形態】
【０００９】
以下、本発明の実施の形態について詳細に説明する。
まず、本発明における導電糸とは、導電体を含む糸であり、非導電糸とは導電体を含まない糸である。ここで導電体とは比抵抗（体積抵抗率ともいう。）が１０８Ω・ｃｍ未満のものであり、比抵抗が１０８Ω・ｃｍ以上のものを非導電体とする。ここで「比抵抗」とは、どのような材料が電気を通しにくいかを比較するために用いられる物性値であり、例えば、「ＪＩＳ  Ｋ−７１９４」により測定することができる。
【００１０】
本発明において導電糸は特に限定されるものではなく、銅やステンレス等の金属繊維、炭素繊維、導電性ポリマーで形成された繊維、合成繊維にスパッタリング法、鍍金法など従来技術の方法により金属を繊維表面にコーティングした導電糸、カーボンナノチューブをコーティングした導電糸、硫化銅を繊維表面に結合させた導電糸、合成繊維の中に導電性カーボンブラックや金属粉末、硫化銅、硫化亜鉛などの金属化合物、導電ポリマーなどの導電物質を練り込んだ糸などが挙げることができる。金属繊維と合成繊維とを混紡または交撚させた複合糸であってもよい。さらには、導電糸表面に樹脂を被覆させたものであってもよい。
【００１１】
ここで、前記合成繊維は特に限定されない。合成繊維としては、ポリエステル系（ポリエチレンテレフタレート、ポリトリメチレンテレフタレート、ポリブチレンテレフタレートなど）、ポリアミド系（パラ型またはメタ型アラミド繊維、ナイロン６、ナイロン６６など）、ポリオレフィン系（ポリエチレン、ポリプロピレンなど）、ポリアクリロニトリル系、ポリビニルアルコール系などが挙げられる。
【００１２】
繊維形態としては、フィラメント（長繊維）、ステープル（短繊維）のいずれでもよく、また混繊状態であってもよい。また、繊維の断面形状は特に限定されるものではなく、丸形でも、三角、四角形等の多角形状や扁平等の異形断面形状であっても、また、中空部を有するものであってもよい。
【００１３】
導電糸の１０ｃｍあたりの抵抗値は、１０−４〜１０７Ωであることが好ましい。ここで「１０ｃｍあたりの抵抗値」とは、５Ｖ程度の低電圧をかけたときの導電糸１０ｃｍ間の抵抗値であり、汎用のテスター（抵抗測定値の最大値が６０ＭΩ程度）を用いて測定することができる。導電糸の１０ｃｍあたりの抵抗値が１０７Ωより大きいと、経編物の導電性が十分ではなくなるおそれがある。導電糸の１０ｃｍあたりの抵抗値は、より好ましくは１０−３〜×１０６Ωであり、さらに好ましくは１０−１〜×１０５Ωである。
【００１４】
使用する導電糸の総繊度は特に限定されるものではなく、繊維形態がフィラメントの場合、例えば、２２〜５６００ｄｔｅｘ、好ましくは３３〜３３００ｄｔｅｘ、より好ましくは５６〜１６７０ｄｔｅｘである。導電糸のフィラメント数は特に限定されるものではなく、電気抵抗値の安定性の観点からは、モノフィラメントやフィラメント数が少ないほうが好ましいが、伸縮性編地に柔軟性が要求される場合、単繊維繊度が１〜５ｄｔｅｘのマルチフィラメントが好ましい。また、繊維形態がステープルの場合、導電糸の繊度は毛番手で１／２〜１／３００、好ましくは１／３〜１／１８０、より好ましくは１／６〜１／１２０である。
【００１５】
一方、非導電糸については特に限定されるものではなく、天然繊維、前記のような合成繊維、半合成繊維、人造繊維、無機繊維、それらの２種類以上の併用などのいずれであってもよい。また、編地に優れた伸縮性を持たせるために弾性糸を併用することが好ましい。本発明において使用する弾性糸は、繊維自体が本来的にゴム状弾性を有する弾性繊維から構成される糸であることが好ましい。この弾性繊維としては、ポリウレタン弾性糸、ポリエーテル・エステル弾性糸、ポリアミド弾性糸など、天然ゴム、合成ゴム、半合成ゴムからなる糸状のいわゆるゴム糸、これらを主体とした他の有機合成樹脂との複合又は混合によって得られる弾性糸等が挙げられる。とりわけ、細繊度でも優れた弾性特性を発揮できることからポリウレタン弾性糸が好ましい。この弾性糸は、モノフィラメント、マルチフィラメントのいずれの糸条形態であってもよい。また、弾性糸は、そのまま生糸として使用してもよく、非弾性糸又は弾性糸で被覆した加工糸として使用してもよい。
【００１６】
本発明の経編物において、編組織は特に限定されないが、「１０／ｍ（ｍ＋１）」もしくは「０１／（ｍ＋１）ｍ」の地組織、および「００／ｎｎ」の挿入組織を有し、前記地組織は前記非導電糸で構成され、一方、前記挿入組織は前記導電糸で構成されることが好ましい。ただしｍは１以上の整数であり、ｎは２以上の整数である。このように挿入組織が導電糸で構成されていると、経編物が引き伸ばされた際に導電糸に張力がかかりにくいため電気抵抗値が変化しにくく好ましい。
【００１７】
その際、さらに耳ほつれを防止するため、さらに「１２／１０」もしくは「０１／２１」の耳組織を有し、かかる耳組織は非導電糸で構成されることが好ましい。
ここで、巾が５〜１００ｍｍの範囲内であることが好ましい。また、前記地組織において経糸密度が４０本／２．５４ｃｍ未満であることが好ましい。また、経方向の伸び率が１０〜５０％の範囲内であることが好ましい。
【００１８】
本発明の経編物は、前記のような導電糸と非導電糸を用いて、通常の経編機を使用して製編することができる。
さらには、染色加工、紫外線遮蔽あるいは抗菌剤、消臭剤、防虫剤、蓄光剤、再帰反射剤、マイナスイオン発生剤、撥水剤等の機能を付与する各種加工や装飾などが施されていてもよい。
本発明の経編物は、導電糸と非導電糸を含む導電性経編物であってテープ状の形状を有しているので、例えば、包帯のように人体（胴体、腕、脚など）に巻きつけて使用する際、人体の動きに追従でき、伸縮しても電気抵抗値が変化しにくい。
【００１９】
本発明の経編物の用途は特に限定されないが、さまざまなバイタルデータ（体温、湿度、心拍、脈拍等）を採取できるウエアラブルセンサー用として好ましく使用される。
また、使用方法も特に限定されないが、包帯のように人体に巻きつけ、または肌着等に貼り付け使用することが好ましい。
【実施例】
【００２０】
以下、実施例をあげて本発明を詳細に説明するが、本発明はこれらによって何ら限定されるものではない。なお、実施例中の各物性は下記の方法により測定したものである。
（１）経方向の伸び率
ＪＩＳ  Ｌ１０１８「ニット生地試験方法」８．１３に従いカットストリップ法にて試験片幅２．５ｃｍ×２０ｃｍ、つかみ間隔１０ｃｍ、引張速度１０ｃｍ／ｍｉｎにより破断するまでの伸び率を測定した。
【００２１】
［実施例１］
編機：２０Ｇラッセルレース機を用い、各ガイドに配置する糸、経糸の配置、組織を表１の通りとし、図１に示す編組織図でテープ状の形状を有する導電性経編物を編成した。得られた導電性経編物において伸び率は１０％であった。巾は１２ｍｍあった。また、該導電性経編物を人体に巻きつけて使用したところ、電気抵抗値が変化しにくいものであった。
【００２２】
［実施例２］
編機：１８Ｇラッセルレース機を用い、各ガイドに配置する糸、経糸の配置、組織を表２の通りとし、図２に示す編組織図でテープ状の形状を有する導電性経編物を編成した。得られた導電性経編物において伸び率は３０％であった。巾は１３ｍｍであった。また、該導電性経編物を人体に巻きつけて使用したところ、電気抵抗値が変化しにくいものであった。
【００２３】
［実施例３］
編機：２０Ｇラッセルレース機を用い、各ガイドに配置する糸、経糸の配置、組織を表３の通りとし、図３に示す編組織図でテープ状の形状を有する導電性経編物を編成した。得られた導電性経編物において伸び率は１０％であった。巾は１２ｍｍであった。また、該導電性経編物を人体に巻きつけて使用したところ、電気抵抗値が変化しにくいものであった。
【００２４】
［比較例１］
編機：２０Ｇラッセルレース機を用い、各ガイドに配置する糸、経糸の配置、組織を表４の通りとしたが、導電糸に伸びがなく硬いためニードルが糸をキャッチし沈み込む（ノックオーバー）際に糸切れは発生し編成できなかった。なお、編組織図は図４の通りである。巾は１２ｍｍであった。
【００２５】
［比較例２］
編機：１８Ｇラッセルレース機を用い、各ガイドに配置する糸、経糸の配置、組織を表５の通りとしたが、導電糸に伸びがなく硬いためニードルが糸をキャッチし沈み込む（ノックオーバー）際に糸切れは発生し編成できなかった。なお、編組織図は図５の通りである。巾は１３ｍｍであった。
【００２６】
【表１】
0006560043.tif 000002
【００２７】
【表２】
0006560043.tif 000003
【００２８】
【表３】
0006560043.tif 000004
【００２９】
【表４】
0006560043.tif 000005
【００３０】
【表５】
0006560043.tif 000006
【産業上の利用可能性】
【００３１】
本発明によれば、導電糸と非導電糸を含み、伸縮しても電気抵抗値が変化しにくい導電性経編物およびその使用が提供され、その工業的価値は極めて大である。
【図１】
0006560043.tif 000007
【図２】
0006560043.tif 000008
【図３】
0006560043.tif 000009
【図４】
0006560043.tif 000010
【図５】
0006560043.tif 000011